(57)【要約】【課題】本発明は、特に、電波吸収体の部材に好適な高い難燃性を有するのに加えて、製造過程において紙の破断が発生しにくく、生産設備の金属に対する腐食性の低い難燃紙を提供する。【解決手段】本発明の難燃紙は、パルプ、水酸化アルミニウム、リン酸グアニジンおよびスルファミン酸グアニジンを含有する難燃紙であって、前記パルプの含有量が１０〜３５質量％であり、前記水酸化アルミニウムの含有量が４０〜７０質量％であり、前記リン酸グアニジンおよび前記スルファミン酸グアニジンの合計の含有量が０．１〜１０質量％であり、前記各含有量は前記難燃紙全体に対するものである難燃紙である。【選択図】なし【特許請求の範囲】
【請求項１】
パルプ、水酸化アルミニウム、リン酸グアニジンおよびスルファミン酸グアニジンを含有する難燃紙であって、
前記パルプの含有量が１０〜３５質量％であり、前記水酸化アルミニウムの含有量が４０〜７０質量％であり、
前記リン酸グアニジンおよび前記スルファミン酸グアニジンの合計の含有量が０．１〜１０質量％であり、前記各含有量は前記難燃紙全体に対するものである難燃紙。
【請求項２】
前記パルプの含有量が２０〜３５質量％であり、
前記リン酸グアニジンおよび前記スルファミン酸グアニジンの合計の含有量が０．３〜９質量％である請求項１に記載の難燃紙。
【請求項３】
前記スルファミン酸グアニジンの前記リン酸グアニジンに対する質量比（スルファミン酸グアニジン／リン酸グアニジン）が５／９５以上３０／７０以下である請求項１または請求項２に記載の難燃紙。
【請求項４】
さらに、導電性物質を含有する請求項１〜３のいずれかに記載の難燃紙。
【請求項５】
請求項４に記載の難燃紙を用いた電波吸収シート。
【発明の詳細な説明】
【技術分野】
【０００１】
この発明は、難燃紙に関する。
【背景技術】
【０００２】
従来、難燃性を有する紙の開発が多くの分野で要望されている。例えば、電気・電子材料や産業用資材などにおいて、紙は幅広く利用されており、これらの分野の一部においては難燃性を有する紙の開発への要求が高まっている。
紙に難燃性を付与する手法としては、難燃剤の塗付あるいは含浸、難燃性の有機物質や無機質紛体の内添、無機繊維の混抄、あるいはそれらの組み合わせ等が知られている。より具体的には、例えば、難燃性繊維や水酸化アルミニウムを含む難燃紙が提案されている（特許文献１参照）。
更に、電波暗室で使用される電波吸収体部材用難燃紙等は、１０年以上にわたって使用されるが、その間の難燃性低下が抑制されたものであることが望まれている。【０００３】
上記のような要求を解決すべく、パルプならびに水酸化アルミニウムおよびポリホウ酸塩から成る難燃剤を含む電波吸収体部材用難燃紙が提案されている（特許文献２参照。）。
【先行技術文献】
【特許文献】
【０００４】
【特許文献１】国際公開第２０１４／０８８０１９号
【特許文献２】国際公開第２０１７／００２８６３号
【発明の概要】
【発明が解決しようとする課題】
【０００５】
上記の特許文献１および２で提案された難燃紙および電波吸収体部材用難燃紙は、難燃紙が脆く、含浸や塗布等での薬剤付与工程における乾燥時およびスリットや印刷加工等の二次加工時において難燃紙の破断等が発生するため、生産性が著しく低下してしまうという加工上の問題があった。また、難燃紙が生産設備に用いられている金属に対して腐食性を示す場合、難燃紙が直接接触する生産設備の金属部分を腐食する傾向があるため、生産設備を劣化させてしまうという問題がある。【０００６】
そこで、本発明の目的は、特に、電波吸収体の部材に好適な高い難燃性を有するのに加えて、含浸や塗布等での薬剤付与工程における乾燥時およびスリットや印刷加工等の二次加工時において難燃紙の破断が発生しにくく、生産設備の金属に対する腐食性の低い難燃紙を提供することにある。
【課題を解決するための手段】
【０００７】
上記目標を達成するため、本発明の難燃紙は、（１）パルプ、水酸化アルミニウム、リン酸グアニジンおよびスルファミン酸グアニジンを含有する難燃紙であって、前記パルプの含有量が１０〜３５質量％であり、前記水酸化アルミニウムの含有量が４０〜７０質量％であり、前記リン酸グアニジンおよび前記スルファミン酸グアニジンの合計の含有量が０．１〜１０質量％であり、前記各含有量は前記難燃紙全体に対するものである。【０００８】
また、（２）（１）の難燃紙において、前記パルプの含有量が２０〜３５質量％であり、前記リン酸グアニジンおよび前記スルファミン酸グアニジンの合計の含有量が０．３〜９質量％である。【０００９】
また、（３）（１）または（２）の難燃紙において、前記難燃紙に含有されるスルファミン酸グアニジンのリン酸グアニジンに対する質量比（スルファミン酸グアニジン／リン酸グアニジン）が５／９５以上３０／７０以下である。【００１０】
また、（４）さらに、導電性物質を含有する（１）〜（３）のいずれかの難燃紙である。【００１１】
また、（５）（４）の難燃紙を用いた電波吸収シートである。
【発明の効果】
【００１２】
本発明によれば、高い難燃性を有するのに加えて、含浸や塗布等での薬剤付与工程における乾燥時およびスリットや印刷加工等の二次加工時において難燃紙の破断が発生しにくく、生産設備の金属に対する腐食性の低い難燃紙を得ることができる。
【発明を実施するための形態】
【００１３】
以下、本発明の実施形態の例を説明する。
【００１４】
本発明の難燃紙は、パルプ、水酸化アルミニウム、リン酸グアニジンおよびスルファミン酸グアニジンを含有する難燃紙であって、前記パルプの含有量が１０〜３５質量％であり、前記水酸化アルミニウムの含有量が４０〜７０質量％であり、前記リン酸グアニジンおよび前記スルファミン酸グアニジンの合計の含有量が０．１〜１０質量％であり、前記各含有量は前記難燃紙全体に対するものである。
【００１５】
本発明の難燃紙に用いられるパルプとしては、針葉樹パルプ、広葉樹パルプ、サーモメカニカルパルプ、砕木パルプ、リンターパルプおよび麻パルプなどの植物繊維からなるパルプ、レーヨンなどの再生繊維からなるパルプ、およびビニロンやポリエステルなどからなる合成繊維パルプなどが挙げられ、これら１種類または２種類以上のパルプを適宜選択して用いることができる。
【００１６】
本発明の難燃紙は、難燃紙全体に対し１０〜３５質量％のパルプを含有している。パルプの含有量が１０質量％を下回る場合は、抄紙工程においてパルプの絡合力が弱くなり、シート状態の形成が困難になる。また、抄紙工程においてシート状態の形成がより容易になるとともに、さらに、含浸や塗布等での難燃性を付与する薬剤付与工程（以下、薬剤付与工程と称することがある）における乾燥時およびスリットや印刷加工等の二次加工時において難燃紙の破断等が抑制されるとの理由から、パルプの含有量は１７質量％以上であることが好ましく、２０質量％以上であることがより好ましい。
【００１７】
一方、パルプの含有量が３５質量％を上回る場合には、難燃紙として十分な難燃性が得られない傾向がある。
【００１８】
このように、パルプの含有量を１０〜３５質量％の範囲とすることにより、難燃紙の難燃性が優れたシートを得ることができる。
【００１９】
次に、本発明の難燃紙は、水酸化アルミニウムを４０〜７０質量％含有している。水酸化アルミニウムは、難燃紙に均一に担持されていることが好ましい。また、水酸化アルミニウムは粉末であることが好ましい。
【００２０】
ここで、水酸化アルミニウムは高温になると脱水分解し、その際の吸熱作用により難燃効果が得られる。この難燃性は長期間の保存によっても経時的に低下せず、難燃効果を維持する。
【００２１】
また、難燃紙の抄紙時にカチオン高分子化合物あるいはアニオン高分子化合物からなる歩留まり向上剤や紙力増強剤等の抄紙用薬剤を適宜添加することにより、水酸化アルミニウムはパルプに吸着され、難燃紙の難燃性の向上により寄与する。
【００２２】
また、水酸化アルミニウムは白色粉末であるため、本発明の難燃紙を、例えば、電波暗室用の電波吸収体に使用した際、室内の照明効果を高めることができる。更に、水酸化アルミニウムは変色せず、難燃紙を白色に維持することができる。
【００２３】
水酸化アルミニウムの含有量が４０質量％を下回る場合には、難燃紙が十分な難燃性を得られない可能性がある。また、電波吸収体部材用難燃紙として使用される場合、難燃紙中のパルプ分が多くなるため、経時変化による変色が著しく目立つようになる。
【００２４】
一方、水酸化アルミニウムの含有量が７０質量％を上回る場合には、難燃紙は高い難燃性を得られるが、抄紙工程においてパルプの絡合力が弱くなり、シート状態の形成が困難になる。
【００２５】
このように、水酸化アルミニウムの含有量を４０〜７０質量％の範囲にすることにより、難燃紙の優れた難燃性および白色保持性を有したシートを得ることができる。水酸化アルミニウムは和光純薬工業株式会社およびシグマアルドリッチジャパン株式会社等から購入できる。
【００２６】
また、本発明の難燃紙は、リン酸グアニジンおよびスルファミン酸グアニジンを合計で０．１〜１０質量％含有する。
【００２７】
一般に、難燃性を付与する薬剤の含有量が多いほど難燃紙の難燃性が高くなる傾向にあるが、一方で、難燃性を付与する薬剤の含有量が多いと、含浸や塗布等での難燃性を付与する薬剤付与工程（以下、薬剤付与工程と称することがある）における乾燥時およびスリットや印刷加工等の二次加工時において難燃紙の破断等が発生する傾向が見られる。これは、難燃性を付与する薬剤の含有量が多いと難燃紙のじん性が低下するためであると考える。リン酸グアニジンとスルファミン酸グアニジンとを併用すると、パルプを一定の量以上含む難燃紙の難燃性を向上させるための所要量がポリホウ酸塩等の所要量に比べて少なくできるため、高い難燃性を難燃紙に付与できるとともに、含浸や塗布等での薬剤付与工程における乾燥時およびスリットや印刷加工等の二次加工時に適した難燃紙のじん性を維持することが可能である。また、スルファミン酸グアニジンは吸湿性を示し、水分含有による柔軟性を難燃紙に付与することができるため、難燃紙の取り扱い性を改善することができる。
【００２８】
リン酸グアニジンとスルファミン酸グアニジンとの難燃紙全体に対する合計の含有量が０．１％以下である場合、難燃紙の難燃性が不十分となる傾向がみられる。また、上記の理由により、リン酸グアニジンとスルファミン酸グアニジンとの難燃紙全体に対する合計の含有量は０．３質量％以上であることが好ましい。
【００２９】
一方、リン酸グアニジンとスルファミン酸グアニジンの難燃紙全体に対する合計の含有量が１０％以上である場合、含浸や塗布等での薬剤付与工程における乾燥時およびスリットや印刷加工等の二次加工時に難燃紙の破断等が発生し、取り扱い性や工程通過性が悪化する場合がある。また、発泡プラスチック等、別の成形体と貼り合わせた部材において、十分な難燃性を得ることができない可能性がある。また、上記の理由により、リン酸グアニジンとスルファミン酸グアニジンとの難燃紙全体に対する合計の含有量は９質量％以下であることが好ましい。
【００３０】
また、本発明の難燃剤は、スルファミン酸グアニジンのリン酸グアニジンに対する質量比（スルファミン酸グアニジン／リン酸グアニジン）が５／９５以上３０／７０以下であることが好ましい。
【００３１】
スルファミン酸グアニジンのリン酸グアニジンに対する質量比（スルファミン酸グアニジン／リン酸グアニジン）が５／９５以上であることで、含浸や塗布等での薬剤付与工程における乾燥時およびスリットや印刷加工等の二次加工時における難燃紙の破断等の発生を抑制することができる。
【００３２】
一方、スルファミン酸グアニジンのリン酸グアニジンに対する質量比（スルファミン酸グアニジン／リン酸グアニジン）が３０／７０以下であることで、生産設備の金属に対する腐食を抑制することが可能である。
【００３３】
本発明の難燃紙は、ガラス繊維、ロックウール、バサルト繊維等の無機繊維を含有させてよい。これらは、無機繊維であるために難燃紙の難燃性を向上させることができるとともに、剛性が高い繊維であるために難燃紙で高度な剛性を発現でき、難燃紙の取り扱い性を向上させることができる。前記無機繊維の含有量としては、本発明の難燃紙の紙全体を１００質量％とした場合、１〜３０質量％の範囲であることが好ましい。さらに１５質量％以下であることがより好ましい。この範囲とすることで、高度な剛性を有する難燃紙を安定して製造することができる。
【００３４】
本発明の難燃紙は、導電性物質を含有することができる。本発明における導電性物質とは、難燃紙が電波吸収体部材用難燃紙として使用される場合、電波エネルギーを微小な電流に変換し、更に熱エネルギーに変換することにより電波の減衰作用、すなわち電波の吸収をおこなう材料である。導電性物質としては、例えば、導電性粒子や導電性繊維を挙げることができる。ここで、導電性粒子としては、金属粒子、カーボンブラック粒子、カーボンナノチューブ粒子、カーボンマイクロコイル粒子、およびグラファイト粒子等を挙げることができる。導電性繊維としては、炭素繊維および金属繊維等を挙げることができ、金属繊維としてはステンレス繊維、銅繊維、銀繊維、金繊維、ニッケル繊維、アルミニウム繊維、および鉄繊維等を挙げることができる。また、非導電性粒子および繊維に金属をめっき、蒸着および溶射する等して導電性を付与したものについても、導電性物質として挙げることができる。
【００３５】
これらの導電性物質の中でも、導電性繊維を用いることが好ましく、導電性繊維の中でも、導電性短繊維を用いることがより好ましい。導電性短繊維はアスペクト比が大きいので、繊維同士が接触しやすく、粉体と比べて、少量でも効果的に電波吸収性能を得ることができる。また、導電性短繊維の中でも、炭素繊維は繊維が剛直であり、基材内に配向させやすいこと、および長期間の使用において、ほとんど性能の変化がないことから、特に好ましく使用されている。導電性短繊維について、繊維同士の接触のしやすさと、後述する抄紙製造工程におけるスラリーの分散性から、導電性短繊維の長さは０．１ｍｍ以上が好ましく、１．０ｍｍ以上がより好ましい。一方で、１５．０ｍｍ以下が好ましく、１０．０ｍｍ以下がより好ましい。
【００３６】
本発明の難燃紙において、導電性物質の含有量は導電性物質を除いた難燃紙の原料１００質量部に対して、０．０５質量部以上５質量部以下であることが好ましい。更に、その含有量は０．１質量部以上であることが好ましく、０．３質量部以上であることがより好ましい。一方で、その含有量は４質量部以下であることが好ましく、３質量部以下であることがより好ましい。
【００３７】
本発明の難燃紙の坪量は５０〜２００ｇ／ｍ２の範囲であることが好ましい。坪量がこの範囲内であることにより、難燃紙のじん性が向上し、難燃紙の含浸や塗布等での薬剤付与工程における乾燥時およびスリットや印刷加工等の二次加工時において難燃紙の破断等を抑制できる。坪量は８０ｇ／ｍ２以上が好ましい。一方で、１５０ｇ／ｍ２以下が好ましい。
【００３８】
次に、本発明の難燃紙の製造方法について説明する。
【００３９】
本発明の難燃紙の製造方法としては、その一例として、下記の紙材料の抄紙による方法を用いることができる。本発明の難燃紙の構成材料である、繊維（パルプ）および水酸化アルミニウム等と水とを混合したスラリーとし、抄紙機で抄きあげる湿式抄紙法等である。
【００４０】
抄紙機としては、円網、短網、長網、パーチフォーマー、ロトフォーマーおよびハイドロフォーマー等、いずれの抄紙機も用いることができる。また、乾燥機としては、ヤンキー型、多筒型およびスルー型等、いずれの乾燥機も用いることができる。
【００４１】
更に、リン酸グアニジンとスルファミン酸グアニジンとを難燃紙に含有させる方法は、特に限定されない。例えば、含浸塗布やコーティング塗付等が例示できる。含浸塗付やコーティング塗布には、サイズプレスコーター、ロールコーター、ブレードコーター、バーコーターおよびエアーナイフコーター等の塗工装置を用いることができ、それらの装置はオンマシンもしくはオフマシンで用いることができる。
【００４２】
また、難燃紙に導電性繊維を添加する方法としては、上記スラリー中に導電性繊維を混合して、難燃紙の中に抄き込む方法や、バインダー樹脂材料に導電性繊維を混合し、サイズプレスコーター、ロールコーター、ブレードコーター、バーコーターおよびエアーナイフコーター等の装置を用いて、難燃紙に塗布する等の方法が挙げられる。
【実施例】
【００４３】
次に実施例により、本発明の難燃紙についてさらに詳細に説明する。実施例に示す性能値は、次の方法で測定したものである。【００４４】
［測定方法］
（１）リン酸グアニジンおよびスルファミン酸グアニジンの確認
２００ｍｍ×２００ｍｍの難燃紙の試験片を、１Ｌ容量の容器に充填された１００℃の熱水５００ｍＬに１０分間浸漬する。その後、熱水から取り出した試験片を常温の水５０ｍＬで５分間洗浄する。残った熱水５０ｍＬおよび試験片を取り出した後の常温の水５０ｍＬを３００ｍＬ容量の容器に取り、８０℃で１２時間乾燥させた後、析出した固体を超高分解能電解放出形走査電子顕微鏡（ＳＥＭ、日立ハイテクノロジーズ製ＳＵ−８０１０型）を用いて、固体から無作為に選定した合計５つの領域を撮影し、エネルギー分散型Ｘ線分析装置（ＥＤＸ）にて、特定の元素の存在を確認した。さらに、前記固体を赤外分光光度計（ＦＴ−ＩＲ、島津製作所製ＩＲ  ＰＲＥＳＴＩＧＥ−２１）を用いて測定した結果と併せて、難燃紙にリン酸グアニジンおよびスルファミン酸グアニジンが存在しているか否かや、リン酸グアニジンおよびスルファミン酸グアニジンの各含有量について確認する。【００４５】
（２）リン酸グアニジンおよびスルファミン酸グアニジン以外の成分の確認
（１）で洗浄した前記難燃紙の試験片を１５０℃で１０分間乾燥する。乾燥後の試験片を超高分解能電解放出形走査電子顕微鏡（ＳＥＭ、日立ハイテクノロジーズ製ＳＵ−８０１０型）を用いて、試験片の４隅から試験片の中央に向かってタテ、ヨコ方向に５ｃｍずつずらした点の周辺領域の４つの領域点と、試験片の中央部の１点の周辺領域の１つの領域の合計５つの領域を撮影し、エネルギー分散型Ｘ線分析装置（ＥＤＸ）にて、特定の元素の存在を確認し、前記試験片を赤外分光光度計（ＦＴ−ＩＲ、島津製作所製ＩＲ  ＰＲＥＳＴＩＧＥ−２１）を用いて測定した結果および（１）の結果と併せて、難燃紙にリン酸グアニジンおよびスルファミン酸グアニジン以外の成分が存在しているか否かや、リン酸グアニジンおよびスルファミン酸グアニジン以外の成分の含有量について確認する。【００４６】
（３）難燃紙の坪量
難燃紙５枚を１辺３００ｍｍの正方形にカットして質量を測定し、１ｍ２当たりの質量に換算して、平均値を取ることで坪量を算出する。【００４７】
（４）難燃紙の難燃性
ＵＬ９４安全規格（「装置及び器具部品のプラスチック材料燃焼性試験」）における２０ｍｍ垂直燃焼試験（ＵＬ９４  Ｖ−０）に基づいて、評価する。ここで、ＵＬとは、米国Ｕｎｄｅｒｗｒｉｔｅｒｓ  Ｌａｂｏｒａｔｏｒｉｅｓ  Ｉｎｃ．が制定し、許可している電子機器に関する安全性規格であり、ＵＬ９４は難燃性の規格でもある。
・合格：５本全ての水準について、１００ｍｍ間（２５ｍｍラインから１２５ｍｍラインまで）の燃焼時間を測定し、燃焼速度を算出し、４０ｍｍ／分を超える燃焼速度で燃えるサンプルがあってはならない。または、燃焼あるいは火種が１２５ｍｍラインに達する前に消火するサンプルでなくてはならない。
・不合格：５本の内少なくとも１本が上記合格基準を満たさない。【００４８】
（５）難燃紙と発泡スチロールとを貼り合わせた部材の難燃性
難燃紙と厚みが１０ｍｍの発泡スチロールとを両面テープ（再生紙両面テープ  ＮＷＢＢ−１５、ニチバン株式会社製）で貼り合わせて、難燃紙と発泡スチロールが接合している部材を制作する。【００４９】
上記部材をＵＬ９４安全規格（「装置及び器具部品のプラスチック材料燃焼性試験」）における発泡材料水平燃焼性試験（ＵＬ９４  ＨＢＦ）に準拠して燃焼速度を評価する。
・合格：タテ１５０ｍｍ、ヨコ５０ｍｍのサンプル５つについて、タテ１００ｍｍ間（２５ｍｍラインから１２５ｍｍラインまで）の燃焼時間を測定し、燃焼速度を算出し、４０ｍｍ／分を超える燃焼速度で燃えるサンプルがあってはならない。または、燃焼が１２５ｍｍラインに達する前に消火するサンプルでなくてはならない。
・不合格：５本の内少なくとも１本が上記合格基準を満たさない。【００５０】
（６）折れ割れ性
以下の手法により、難燃紙の破断の有無を確認した。１００ｍｍ角にカットした難燃紙を８０℃、１２０秒乾燥処理した後に、室温で１０秒冷却し、山折・谷折を繰り返して、折れ目に裂け目が出来た回数を記録する（上限は２０回）。ここで、裂け目ができるまでに折り曲げ回数が多いほど、破断が生じづらい難燃紙であるといえる。【００５１】
（７）金属に対する腐食性
難燃紙を鉄製のクリップで固定し、高湿度処理（温度６０℃、湿度９０％、処理時間１週間）後、クリップの腐食の有無を確認する。
＜評価基準＞
・Ａ：腐食は確認されない。
・Ｂ：クリップの一部に腐食が確認される。
・Ｃ：クリップ全体に腐食が確認される。【００５２】
（８）複素誘電率
方形導波管（（株）関東電子応用開発製）を用い、Ｓパラメータ法により３．０ＧＨｚにおける複素誘電率を求めた。Ｓパラメータ法とは、伝送線路の途中に挿入した試料の反射（Ｓ１１）と透過（Ｓ２１）をネットワークアナライザ（アジレント・テクノロジー（株）製）で測定し、複素誘電率を求める方法である。ここで、複素誘電率の実部をεＲ、虚部をεＪとした。【００５３】
複素誘電率の実部εＲは、通常の比誘電率に相当する項であり、あまり小さいと吸収材料内部へ取り込んだ電波の波長の圧縮が小さいために、電波を効率よく減衰させることができない。また、あまり大きいと電波を吸収材料表面で反射する傾向にある。【００５４】
複素誘電率の虚部εＪは、電気的損失に起因する項であり、この項により電波エネルギーが熱エネルギーに変換されて、電波が減衰する。あまり小さいと吸収材料内部における電波の減衰が小さく、あまり大きいと吸収材料表面で反射する傾向にある。
＜評価基準＞
・Ａ：複素誘電率が実部εＲ、虚部εＪともに１０以上であり、電波吸収性能を示す。
・Ｂ：複素誘電率が実部εＲ、虚部εＪともに１０未満であり、電波吸収性能を示さない。【００５５】
［実施例１］
パルプとして繊維長５ｍｍの針葉樹パルプを１５質量％、水酸化アルミニウム（和光純薬工業株式会社）を６５質量％およびガラス繊維を１５質量％混合して連続抄紙方法で湿式抄紙することで、難燃紙を作成した。【００５６】
この難燃紙に、サイズプレスコーターにより、リン酸グアニジン（製品名ノンネン（登録商標）９８５、丸菱油化工業株式会社製）とスルファミン酸グアニジン（製品名ＳＧ−２（商品名）、大日本インキ化学工業製）とを含有する難燃剤を難燃紙全体に対して５質量％となるように含有させることで、坪量１０８ｇ／ｍ２の難燃紙を得た。スルファミン酸グアニジンのリン酸グアニジンに対する質量比（スルファミン酸グアニジン／リン酸グアニジン）は１０／９０とした。【００５７】
得られた難燃紙について評価を実施した。その結果を表１に示す。難燃紙の燃焼速度は遅く、ＵＬ９４  Ｖ−０に合格した。また、発泡スチロールと貼り合わせた部材の燃焼速度も遅く、ＵＬ９４  ＨＢＦに合格した。加えて、折れ割れ性も良好であり、難燃紙の金属に対する腐食性も見られなかった。また、電波吸収性能は示さなかった。【００５８】
［実施例２］
実施例１のパルプを２０質量％および水酸化アルミニウムを６０質量％としたこと以外は実施例１と同様にして、実施例２の坪量１０８ｇ／ｍ２の難燃紙を得た。【００５９】
得られた難燃紙について評価を実施した。その結果を表１に示す。難燃紙の燃焼速度は遅く、ＵＬ９４  Ｖ−０に合格した。また、発泡スチロールと貼り合わせた部材の燃焼速度も遅く、ＵＬ９４  ＨＢＦに合格した。加えて、折れ割れ性も良好であり、難燃紙の金属に対する腐食性も見られなかった。また、電波吸収性能は示さなかった。【００６０】
［実施例３］
実施例１のパルプを３０質量％および水酸化アルミニウムを５０質量％としたこと以外は実施例１と同様にして、実施例３の坪量１０８ｇ／ｍ２の難燃紙を得た。【００６１】
得られた難燃紙について評価を実施した。その結果を表１に示す。難燃紙の燃焼速度は遅く、ＵＬ９４  Ｖ−０に合格した。また、発泡スチロールと貼り合わせた部材の燃焼速度も遅く、ＵＬ９４  ＨＢＦに合格した。加えて、折れ割れ性も良好であり、難燃紙の金属に対する腐食性も見られなかった。また、電波吸収性能は示さなかった。【００６２】
［実施例４］
実施例２の水酸化アルミニウムを６４．５質量％および難燃剤を０．５質量％としたこと以外は実施例２と同様にして、実施例４の坪量１０４ｇ／ｍ２の難燃紙を得た。【００６３】
得られた難燃紙について評価を実施した。その結果を表１に示す。難燃紙の燃焼速度は遅く、ＵＬ９４  Ｖ−０に合格した。また、発泡スチロールと貼り合わせた部材の燃焼速度も遅く、ＵＬ９４  ＨＢＦに合格した。加えて、折れ割れ性も良好であり、難燃紙の金  属に対する腐食性も見られなかった。また、電波吸収性能は示さなかった。【００６４】
［実施例５］
実施例２のパルプを１９質量％、水酸化アルミニウムを６２質量％およびガラス繊維を１４質量％としたこと以外は実施例２と同様にして、実施例５の坪量１０８ｇ／ｍ２の難燃紙を得た。【００６５】
得られた難燃紙について評価を実施した。その結果を表１に示す。難燃紙の燃焼速度は遅く、ＵＬ９４  Ｖ−０に合格した。また、発泡スチロールと貼り合わせた部材の燃焼速度も遅く、ＵＬ９４  ＨＢＦに合格した。加えて、折れ割れ性も良好であり、難燃紙の金属に対する腐食性も見られなかった。また、電波吸収性能は示さなかった。【００６６】
［実施例６］
実施例２のパルプを１８質量％、水酸化アルミニウムを５９質量％、ガラス繊維を１３質量％および難燃剤を１０質量％としたこと以外は実施例２と同様にして、実施例６の坪量１１４ｇ／ｍ２の難燃紙を得た。【００６７】
得られた難燃紙について評価を実施した。その結果を表１に示す。難燃紙の燃焼速度は遅く、ＵＬ９４  Ｖ−０に合格した。また、発泡スチロールと貼り合わせた部材の燃焼速度も遅く、ＵＬ９４  ＨＢＦに合格した。加えて、折れ割れ性も良好であり、難燃紙の金属に対する腐食性も見られなかった。また、電波吸収性能は示さなかった。【００６８】
［実施例７］
実施例２のスルファミン酸グアニジンのリン酸グアニジンに対する質量比（スルファミン酸グアニジン／リン酸グアニジン）を１５／８５としたこと以外は実施例２と同様にして、実施例７の坪量１０８ｇ／ｍ２の難燃紙を得た。【００６９】
得られた難燃紙について評価を実施した。その結果を表１に示す。難燃紙の燃焼速度は遅く、ＵＬ９４  Ｖ−０に合格した。また、発泡スチロールと貼り合わせた部材の燃焼速度も遅く、ＵＬ９４  ＨＢＦに合格した。加えて、折れ割れ性も良好であり、難燃紙の金属に対する腐食性も見られなかった。また、電波吸収性能は示さなかった。【００７０】
［実施例８］
実施例２のスルファミン酸グアニジンのリン酸グアニジンに対する質量比（スルファミン酸グアニジン／リン酸グアニジン）を２０／８０としたこと以外は実施例２と同様にして、実施例８の坪量１０８ｇ／ｍ２の難燃紙を得た。【００７１】
得られた難燃紙について評価を実施した。その結果を表１に示す。難燃紙の燃焼速度は遅く、ＵＬ９４  Ｖ−０に合格した。また、発泡スチロールと貼り合わせた部材の燃焼速度も遅く、ＵＬ９４  ＨＢＦに合格した。加えて、折れ割れ性も良好であり、難燃紙の金属に対する腐食性も見られなかった。また、電波吸収性能は示さなかった。【００７２】
［実施例９］
実施例２のスルファミン酸グアニジンのリン酸グアニジンに対する質量比（スルファミン酸グアニジン／リン酸グアニジン）を２５／７５としたこと以外は実施例２と同様にして、実施例９の坪量１０８ｇ／ｍ２の難燃紙を得た。【００７３】
得られた難燃紙について評価を実施した。その結果を表２に示す。難燃紙の燃焼速度は遅く、ＵＬ９４  Ｖ−０に合格した。また、発泡スチロールと貼り合わせた部材の燃焼速度も遅く、ＵＬ９４  ＨＢＦに合格した。加えて、折れ割れ性も良好であり、難燃紙の金属に対する腐食性も見られなかった。また、電波吸収性能は示さなかった。【００７４】
［実施例１０］
実施例２のスルファミン酸グアニジンのリン酸グアニジンに対する質量比（スルファミン酸グアニジン／リン酸グアニジン）を５０／５０としたこと以外は実施例２と同様にして、実施例１０の坪量１０８ｇ／ｍ２の難燃紙を得た。【００７５】
得られた難燃紙について評価を実施した。その結果を表２に示す。難燃紙の燃焼速度は遅く、ＵＬ９４  Ｖ−０に合格した。また、発泡スチロールと貼り合わせた部材の燃焼速度も遅く、ＵＬ９４  ＨＢＦに合格した。加えて、折れ割れ性も良好であった。一方、クリップの一部に腐食が見られた。また、電波吸収性能は示さなかった。
［実施例１１］
実施例２の水酸化アルミニウムを５９．５質量％および炭素繊維を０．５質量％としたこと以外は実施例２と同様にして、実施例１１の坪量１０８ｇ／ｍ２の難燃紙を得た。【００７６】
得られた難燃紙について評価を実施した。その結果を表２に示す。難燃紙の燃焼速度は遅く、ＵＬ９４  Ｖ−０に合格した。また、発泡スチロールと貼り合わせた部材の燃焼速度も遅く、ＵＬ９４  ＨＢＦに合格した。加えて、折れ割れ性も良好であり、難燃紙の金属に対する腐食性も見られなかった。また、電波吸収性能を示した。
［実施例１２］
実施例２の水酸化アルミニウムを５９質量％および炭素繊維を１．０質量％としたこと以外は実施例２と同様にして、実施例１２の坪量１０８ｇ／ｍ２の難燃紙を得た。【００７７】
得られた難燃紙について評価を実施した。その結果を表２に示す。難燃紙の燃焼速度は遅く、ＵＬ９４  Ｖ−０に合格した。また、発泡スチロールと貼り合わせた部材の燃焼速度も遅く、ＵＬ９４  ＨＢＦに合格した。加えて、折れ割れ性も良好であり、難燃紙の金属に対する腐食性も見られなかった。また、電波吸収性能を示した。
［実施例１３］
実施例１２のパルプを１９質量％および炭素繊維を２．０質量％としたこと以外は実施例１２と同様にして、実施例１３の坪量１０８ｇ／ｍ２の難燃紙を得た。【００７８】
得られた難燃紙について評価を実施した。その結果を表２に示す。難燃紙の燃焼速度は遅く、ＵＬ９４  Ｖ−０に合格した。また、発泡スチロールと貼り合わせた部材の燃焼速度も遅く、ＵＬ９４  ＨＢＦに合格した。加えて、折れ割れ性も良好であり、難燃紙の金属に対する腐食性も見られなかった。また、電波吸収性能を示した。
［実施例１４］
実施例１３の水酸化アルミニウムを５８質量％およびガラス繊維を１４質量％、炭素繊維を４．０質量％としたこと以外は実施例１３と同様にして、実施例１４の坪量１０８ｇ／ｍ２の難燃紙を得た。【００７９】
得られた難燃紙について評価を実施した。その結果を表２に示す。難燃紙の燃焼速度は遅く、ＵＬ９４  Ｖ−０に合格した。また、発泡スチロールと貼り合わせた部材の燃焼速度も遅く、ＵＬ９４  ＨＢＦに合格した。加えて、折れ割れ性も良好であり、難燃紙の金属に対する腐食性も見られなかった。また、電波吸収性能を示した。
［実施例１５］
実施例１４のパルプを１８質量％および水酸化アルミニウムを５７質量％、炭素繊維を６．０質量％としたこと以外は実施例１４と同様にして、実施例１５の坪量１０８ｇ／ｍ２の難燃紙を得た。【００８０】
得られた難燃紙について評価を実施した。その結果を表２に示す。難燃紙の燃焼速度は遅く、ＵＬ９４  Ｖ−０に合格した。また、発泡スチロールと貼り合わせた部材の燃焼速度も遅く、ＵＬ９４  ＨＢＦに合格した。加えて、折れ割れ性も良好であり、難燃紙の金属に対する腐食性も見られなかった。また、電波吸収性能を示した。【００８１】
【表１】
2019167860.tif 000002
【００８２】
【表２】
2019167860.tif 000003
【００８３】
［比較例１］
実施例１のパルプを５質量％および水酸化アルミニウムを７５質量％としたこと以外は実施例１と同様にしたが、安定した製造ができず、比較例１の難燃紙は得られなかった。評価結果等を表３に示す。【００８４】
［比較例２］
実施例１のパルプを４０質量％、水酸化アルミニウムを３５質量％およびガラス繊維を２０質量％としたこと以外は実施例１と同様にして、比較例２の坪量１０８ｇ／ｍ２の難燃紙を得た。【００８５】
得られた難燃紙について、評価を実施した。その結果を表３に示す。難燃紙の燃焼速度は速く、ＵＬ９４  Ｖ−０に不合格であった。また、発泡スチロールと貼り合わせた部材の燃焼速度も速く、ＵＬ９４  ＨＢＦに不合格であった。折れ割れ性は１３回であり、上記難燃紙は折れ割れ性に優れるものであった。難燃紙の金属に対する腐食性は見られなかった。また、電波吸収性能は示さなかった。【００８６】
［比較例３］
実施例４の水酸化アルミニウムを６５質量％および難燃剤を０質量％としたこと以外は実施例４と同様にして、比較例３の坪量１００ｇ／ｍ２の難燃紙を得た。【００８７】
得られた難燃紙について、評価を実施した。その結果を表３に示す。難燃紙の燃焼速度は遅く、ＵＬ９４  Ｖ−０に合格であった。一方、発泡スチロールと貼り合わせた部材の燃焼速度は速く、ＵＬ９４  ＨＢＦに不合格であった。折れ割れ性は２０回以上であり、上記難燃紙は折れ割れ性に優れるものであった。難燃紙の金属に対する腐食性は見られなかった。また、電波吸収性能は示さなかった。【００８８】
［比較例４］
実施例６の水酸化アルミニウムを５８質量％および難燃剤１１質量％とした以外は実施例６と同様にして、比較例４の坪量１１５ｇ／ｍ２の難燃紙を得た。【００８９】
得られた難燃紙について、評価を実施した。その結果を表３に示す。難燃紙の燃焼速度は遅く、ＵＬ９４  Ｖ−０に合格であった。一方、発泡スチロールと貼り合わせた部材の燃焼速度は速く、ＵＬ９４  ＨＢＦに不合格であった。折れ割れ性は２回であり、上記難燃紙は折れ割れ性に劣るものであった。また、難燃紙の金属に対する腐食性は見られなかった。また、電波吸収性能は示さなかった。【００９０】
［比較例５］
実施例２のリン酸グアニジンとスルファミン酸グアニジンを含有する難燃剤をリン酸グアニジンのみにしたこと以外は実施例２と同様にして、比較例５の坪量１０８ｇ／ｍ２の難燃紙を得た。【００９１】
得られた難燃紙について、評価を実施した。その結果を表３に示す。難燃紙の燃焼速度は遅く、ＵＬ９４  Ｖ−０に合格であった。一方、発泡スチロールと貼り合わせた部材の燃焼速度は速く、ＵＬ９４  ＨＢＦに不合格であった。また、折れ割れ性は４回であり、上記難燃紙は折れ割れ性に劣るものであった。難燃紙の金属に対する腐食性は見られなかった。また、電波吸収性能は示さなかった。【００９２】
［比較例６］
実施例６のリン酸グアニジンとスルファミン酸グアニジンを含有する難燃剤をポリホウ酸塩（製品名ＳＯＵＦＡ（商品名）、株式会社ＳＯＵＦＡ製）とした以外は実施例６と同様にして、比較例６の坪量１１４ｇ／ｍ２の難燃紙を得た。【００９３】
得られた難燃紙について、評価を実施した。その結果を表３に示す。難燃紙の燃焼速度は遅く、ＵＬ９４  Ｖ−０に合格であった。また、発泡スチロールと貼り合わせた部材の燃焼速度も遅く、ＵＬ９４  ＨＢＦに合格であった。一方、折れ割れ性は１回であり、上記難燃紙は折れ割れ性に劣るものであった。難燃紙の金属に対する腐食性は見られなかった。また、電波吸収性能は示さなかった。【００９４】
【表３】
2019167860.tif 000004
【００９５】
実施例１〜１０において、難燃紙の難燃性、難燃紙と発泡スチロールとを貼り合わせた部材の難燃性、折れ割れ性、金属に対する腐食性に優れた難燃紙を得ることができた。また、実施例１１〜１５において、上記特性に加え、電波吸収性能に優れた難燃紙を得ることができた。【００９６】
一方、比較例１は、安定した製造ができなかった。また、比較例２は折れ割れ性に優れるものの、難燃紙および貼り合わせ品の難燃性に劣るものであった。比較例３は、折れ割れ性および難燃紙の難燃性に優れるものの、貼り合わせ品の難燃性に劣るものであった。比較例４および５は、難燃紙の難燃性に優れるものの、貼り合わせ品の難燃性および折れ割れ性に劣るものであった。比較例６は、難燃紙および貼り合わせ品の難燃性に優れるものの、折れ割れ性に劣るものであった。
【国際調査報告】
2019167860.tif 000005
2019167860.tif 000006
2019167860.tif 000007